이렇게 얻 어 진 비 연신 된 셀룰로스 아실 레이트 필름 은 바람직 하 게 Re = 0 내지 20 nm , Rth = 0 내지 80 nm 를 갖 고 , 더 바람직 하 게 Re = 0 내지 10 nm , Rth = 0 내지 60 nm 를 갖 는다 . Re 와 Rth 는 각각 필름 의 평면 내 지연 ( in - plane retardation ) 과 두께 방향 지연 을 의미 한다 . Re 는 KOBRA 21 ADH ( 오지 과학 기구 ( Oji Scientific Instruments ) 제조 ) 를 사용 하 여 필름 의 수직 방향 으로 필름 에 광 ( light ) 을 가함 으로써 결정 될 수 있 다 . Rth 는 다음 과 같이 결정 된다 : 3 개 의 상이 한 방향 에서 결정 된 지연 데이터 , 상술 한 바 와 같 은 Re , 및 경사 축 ( 회전축 ) 으로 서 느린 축 ( slow axis ) 을 갖 는 필름 의 수직 방향 에 대해 + 40 ° 내지 - 40 ° 로 경사진 방향 으로 필름 에 광 을 가함 으로써 측정 된 지연 값 에 기초 하 여 , Rth 가 계산 된다 . 필름 이송 방향 ( 기계 방향 ) 과 필름 의 Re 의 느린 축 사이 의 각 ( θ ) 은 0 ° 또는 + 90 ° 또는 - 90 ° 에 가깝 다 .